(57)【要約】【課題】抗菌作用を有するとともに、自然環境に優しい押出発泡体を提供する【解決手段】押出発泡体は、主成分であるデンプンと、発泡用プラスチックと、デンプンと発泡用プラスチックとを含む混合物に対する改質剤と、抗菌作用を奏する抗菌剤と、によってつくられる。そして、押出発泡体の製造方法は、主成分であるデンプンと発泡用プラスチックとを含むものを混合物と定義した際、発泡剤が添加された混合物から粉状配合物を調製する粉状配合物調製ステップと、粉状配合物に対して押出発泡を行う押出発泡ステップと、を有する。【選択図】図１
2015124290.tif 000002
【特許請求の範囲】
【請求項１】
主成分であるデンプンと、
発泡用プラスチックと、
前記デンプンと前記発泡用プラスチックとを含む混合物に対する改質剤と、
抗菌作用を奏する抗菌剤と、
を含むことを特徴とする抗菌作用を有する押出発泡体。
【請求項２】
前記発泡用プラスチックは、ポリプロピレンを含み、
前記改質剤は、ポリテトラフルオロエチレンのアクリル変性体であることを特徴とする請求項１記載の抗菌作用を有する押出発泡体。
【請求項３】
前記デンプンの含有量は、前記発泡用プラスチックに対して、１００重量％以上であることを特徴とする請求項１または２記載の抗菌作用を有する押出発泡体。
【請求項４】
前記デンプンの含有量は、発泡体全体に対して、３０重量％以上であることを特徴とする請求項１ないし３のうちいずれか１項記載の抗菌作用を有する押出発泡体。
【請求項５】
前記抗菌剤は、銀を有するゼオライト化合物を含むことを特徴とする請求項１ないし４のうちいずれか１項記載の抗菌作用を有する押出発泡体。
【請求項６】
主成分であるデンプンと発泡用プラスチックと添加剤とを含むものを混合物と定義した際、発泡剤が添加された前記混合物から粉状配合物を調製する粉状配合物調製ステップと、前記粉状配合物に対して押出発泡を行う押出発泡ステップと、を有することを特徴とする押出発泡体の製造方法。
【請求項７】
前記混合物を調製する混合物調製ステップと、前記混合物に対し発泡剤を添加する発泡剤添加ステップと、を有することを特徴とする請求項６記載の押出発泡体の製造方法。
【発明の詳細な説明】
【技術分野】
【０００１】
本発明は、抗菌作用を有する押出発泡体及びその製造方法に関する。
【背景技術】
【０００２】
ポリスチレン、ポリエステル、ポリエチレン等といった発泡用プラスチックを主成分とする発泡体は、断熱性や緩衝性などに富み、断熱材、緩衝材や包装容器として利用されている。
【０００３】
近年、自然環境に対する意識が高まり、環境保護の取り組みが叫ばれている。そして、この取り組みの一環として、環境にやさしい材料（例えば、植物由来の成分）を用いた「発泡体」が求められている。例えば、特許文献１には、植物由来成分と考えられる官製葉書古紙を応用した押出発泡体が開示されている。この押出発泡体は、官製葉書古紙と樹脂成分であるポリプロピレンと補助剤としてのコーンスターチとを混練し、その後、これを押出成形することによって得られる。
【先行技術文献】
【特許文献】
【０００４】
【特許文献１】特開２００１−３５４７９５号公報
【発明の概要】
【発明が解決しようとする課題】
【０００５】
ところが、特許文献１に記載の押出発泡体の製造プロセスにおいては、官製葉書古紙と他の成分（ポリプロピレンやコーンスターチ）との混練に先だって、ミキサーカッタ方式の粉砕機による官製葉書古紙の粗粉砕と、ミル方式粉砕機による官製葉書古紙の微粉砕とを行い、紙粉未成分を得る必要がある。このため、特許文献１に記載の押出発泡体の製造プロセスにおいては、製造コストも割高となり高価な植物由来原料となるため工業的には課題が多かった。
【０００６】
本発明は、斯かる実情に鑑み、抗菌作用を有する押出発泡体及びその製造方法を提供しようとするものである。
【課題を解決するための手段】
【０００７】
本発明の抗菌作用を有する押出発泡体は、主成分であるデンプンと、発泡用プラスチックと、前記デンプンと前記発泡用プラスチックとを含む混合物に対する改質剤と、抗菌作用を奏する抗菌剤と、を含むことを特徴とする。
【０００８】
前記発泡用プラスチックは、ポリプロピレンを含み、前記改質剤は、ポリテトラフルオロエチレンのアクリル変性体であることが好ましい。
【０００９】
前記デンプンの含有量は、前記発泡用プラスチックに対して、１００重量％以上であることが好ましい。また、前記デンプンの含有量は、発泡体全体に対して、３０重量％以上であることが好ましい。さらに、前記抗菌剤は、銀を有するゼオライト化合物を含むことが好ましい。
【００１０】
押出発泡体の製造方法は、主成分であるデンプンと発泡用プラスチック、添加剤とを含むものを混合物と定義した際、発泡剤が添加された前記混合物から粉状配合物を調製する粉状配合物調製ステップと、前記粉状配合物に対して押出発泡を行う押出発泡ステップと、を有することを特徴とする。
【００１１】
前記混合物を調製する混合物調製ステップと、前記混合物に対し発泡剤を添加する発泡剤添加ステップと、を有することが好ましい。
【発明の効果】
【００１２】
本発明によれば、抗菌作用を有するとともに、従来に比べ自然環境に優しい押出発泡体を提供することができる。
【図面の簡単な説明】
【００１３】
【図１】押出発泡体の製造方法の概要を示すフロー図である。
【図２】（Ａ）は、実験２で得られた押出発泡体の写真であり、（Ｂ）は、実験２で得られた押出発泡体の切断面における拡大写真である。
【図３】（Ａ）は、実験３で得られた押出発泡体の写真であり、（Ｂ）は、実験３で得られた押出発泡体の切断面における拡大写真である。
【発明を実施するための形態】
【００１４】
以下、添付図面を参照して、本発明の実施の形態を説明する。
【００１５】
（押出発泡体）
押出発泡体は、主成分と、発泡用プラスチックと、発泡剤と、添加剤とを含む。
【００１６】
（主成分）
主成分は、自然環境にやさしい成分であり、例えば、植物由来の成分を用いることが好ましい。また、植物由来の成分としては、デンプン（例えば、コーンスターチ、ワキシーコーンスターチ、タピオカデンプン、馬鈴薯デンプン、もち米デンプン、小麦デンプン）等がある。なお、段ボール、官製葉書等の古紙類は、植物由来成分としても微粉砕し粉末化する必要がある。したがって、製造コストを抑えるためにも、段ボールや官製葉書等の古紙類は、主成分には含まれないことが好ましい。
【００１７】
押出発泡体全体に対する主成分の含有量は、３０重量％以上であることが好ましく、４５重量％以上であることがより好ましい。押出発泡体全体に対する主成分の含有量の上限は、他の成分の含有量との関係で、押出発泡体が得られる程度の範囲であれば、特に限定されない。
【００１８】
また、発泡用プラスチックに対する主成分の含有量の範囲は、押出発泡体が得られる程度の範囲であれば、特に限定されない。例えば、この範囲の下限は、１００重量％以上であることが好ましく、１２０重量％以上であることがより好ましい。また、この範囲の上限は、例えば、３５０重量％以下であることが好ましく、３００重量％以下であることがより好ましい。
【００１９】
（発泡用プラスチック）
発泡用プラスチックは、例えば、ポリプロピレン、ポリスチレン、ポリエチレン等があるが、押出発泡性の面からは、ポリプロピレンやポリスチレンが好ましい。また、生産された押出発泡体の強度特性、スナッピイ性を有し、しなやかさや割れにくさを得るためには、発泡用プラスチックとしてポリプロピレンを用いることが好ましい。
【００２０】
押出発泡体全体に対する発泡用プラスチックの含有量は、例えば、２０重量％以上５０重量％以下であることが好ましく、２５重量％以上４５重量％以下であることがより好ましい。
【００２１】
（発泡剤）
発泡剤としては、有機系発泡剤や無機系発泡剤を適宜選択して用いることができるが、有機系発泡剤の場合には、多くは危険物を取り扱うこととなり設備面、製品安全面からの制約が大きい。このため無機系発泡剤を用いることが好ましい。無機系発泡剤としては、水、空気、炭酸ガス、窒素等があるが、常温、常圧下でしかも開放系での使用が可能な水を用いることが好ましい。
【００２２】
押出発泡体全体に対する発泡剤の含有量は、押出発泡体が得られる程度の範囲であれば、特に限定されない。例えば、その含有量の範囲は、３重量％以上８重量％以下であることが好ましく、５重量％以上６重量％以下であることがより好ましい。
【００２３】
（添加剤）
添加剤としては、例えば、改質剤、核剤、抗菌剤等がある。
【００２４】
以下、説明の便宜上、主成分と、発泡用プラスチックと、添加剤とが混合されたものを混合物と称する。
【００２５】
（改質剤）
改質剤は、主成分と発泡用プラスチックの相溶性の向上、混合物（特に、主成分と発泡用プラスチック）の溶融張力の向上を図るためのものである。改質剤は、ポリテトラフルオロエチレンのアクリル変性体であり、より具体的にいえば、ポリテトラフルオロエチレン（Ａ）および炭素数５〜３０のアルキル（メタ）アクリレート系ポリマー（Ｂ）からなるものであり、その具体例として、メタブレンＡ３０００  三菱レイヨン社製がある。押出発泡体全体に対する改質剤の含有量は、例えば、０．１重量％以上０．４重量％以下であることが好ましい。
【００２６】
ポリテトラフルオロエチレン（Ａ）は、テトラフルオロエチレンを主成分とする単量体を公知の方法で重合することにより得られるものである。ポリテトラフルオロエチレンの特性を損なわない範囲で、共重合成分としてヘキサフルオロプロピレン、クロロトリフルオロエチレン等の含フッ素オレフィンを含むことができる。炭素数５〜３０のアルキル（メタ）アクリレート系ポリマー（Ｂ）は、炭素数５〜３０のアルキル（メタ）アクリレートを含む単量体をラジカル重合あるいはイオン重合等で重合することにより得られるものである。炭素数５〜３０のアルキル（メタ）アクリレートの具体例としては、シクロヘキシル（メタ）アクリレート、２−エチルヘキシル（メタ）アクリレート等を挙げることができる。炭素数５〜３０のアルキル（メタ）アクリレートと共重合可能な単量体としては、スチレン、ｐ−メチルスチレン、ｏ−メチルスチレン等のスチレン系単量体；メチル（メタ）アクリレート、エチル（メタ）アクリレート等の炭素数１〜４のアルキル（メタ）アクリレート系単量体等を挙げることができる。これらの単量体は、単独であるいは２種以上混合して用いることができる。
【００２７】
炭素数５〜３０のアルキル（メタ）アクリレート系ポリマー（Ｂ）／ポリテトラフルオロエチレン（Ａ）の重量比は０．２以上が好ましく、０．５以上であることがより好ましい。（Ｂ）／（Ａ）の重量比が０．２未満ではポリテトラフルオロエチレンの分散性が低下する恐れがある。
【００２８】
（核剤）
核剤として、公知の物質（例えば、タルク）を適宜選択して用いることができる。核剤としては、粉末のものを用いることが好ましい。押出発泡体全体に対する核剤の含有量は、押出発泡体が得られる程度の範囲であれば、特に限定されない。例えば、その含有量の範囲は、０．１重量％以上３重量％以下であることが好ましい。
【００２９】
（抗菌剤）
抗菌剤として、抗菌作用を奏する公知の物質を適宜選択して用いることができるが、中でも、抗菌作用とともに消臭作用を奏するゼオライト化合物を用いることが好ましい。このようなゼオライト化合物としては、銀を担持したものが好ましい。銀を担持したゼオライト化合物としては、例えば、ゼオライト中に含有されるイオン交換可能な金属が銀により置換された物質がある。ここで、ゼオライトは、天然ゼオライトと合成ゼオライトとのうちいずれか一方でもよいし、両方でも良い。このようなゼオライト化合物としては、例えば、登録商標「ゼオミック」（シナネンゼオミック社製）がある。
【００３０】
押出発泡体全体に対する抗菌剤の含有量は、押出発泡体が得られる程度の範囲であって、添加剤の添加による効果が得られるものであれば、特に限定されない。その含有量は、例えば、０．１重量％以上３重量％以下であることが好ましい。
【００３１】
その他の添加剤として、発泡助剤、補強材、充填剤、軟化剤、加工助剤、活性剤、吸湿剤、難燃剤、離型剤等があり、いずれも本発明に適用できる。
【００３２】
このように、本発明の押出発泡体は、その主成分が自然環境にやさしい成分であるため、主成分の製造・調達課程のみならず、押出発泡体の製造課程においても、自然環境にやさしいものといえる。
【００３３】
（押出発泡体の製造方法）
図１に示すように、押出発泡体の製造方法２は、主成分Ａと発泡用プラスチックＢと所定の添加剤Ｃを含む混合物Ｍ１を調製する混合物調製ステップ１０と、混合物Ｍ１に対し発泡剤Ｆを添加する発泡剤添加ステップ２０と、発泡剤Ｆが添加された混合物Ｍ１から粉状の配合物Ｍ２を調製する配合物調製ステップ３０と、配合物Ｍ２に対して押出発泡を行う押出発泡ステップ４０とを有する。
【００３４】
混合物調製ステップ１０において用いられる主成分Ａと発泡用プラスチックＢは、それぞれ粉状または粒状で有ることが好ましい。発泡剤添加ステップ２０において用いられる発泡剤Ｆは、常温において液状であることが好ましい。これにより、混合物調製ステップ１０、発泡剤添加ステップ２０や、配合物調製ステップ３０において、各成分を均一に分散させることができる。
【００３５】
混合物調製ステップ１０と、発泡剤添加ステップ２０と、配合物調製ステップ３０とは、混合装置（例えば、ヘンシェルミキサー）を用いて行うことができる。また、押出発泡ステップ４０は、押出装置（例えば、二軸押出機）を用いて行う。
【００３６】
なお、押出発泡体の製造方法２は、押出発泡ステップ４０によって得られた押出発泡体Ｘを所定の形状に加工する加工工程を有していても良い。
【実施例】
【００３７】
以下の方法により、実験１〜７を行った。各実験の詳細は、実験１について詳細に行い、実験２〜７については、実験１と異なる部分のみの説明を行い、実験１と同じ部分の説明は省略する。
【００３８】
（実験１）
以下の手順で、押出発泡体の製造方法２（図１参照）を行った。混合物調製ステップ１０では、ヘンシェルミキサー（三井三池製作所  ＦＭ３００Ａ）を用いて、表１に示す各成分（主成分と発泡用プラスチックと添加剤）を混合し、混合物を調製した。発泡剤添加ステップ２０及び配合物調製ステップ３０においては、ヘンシェルミキサー（三井三池製作所製  ＦＭ３００Ａ）を用いて、混合物に対し表１に示す添加剤を混合し、粉状の配合物を調製した。押出機として、池貝社製の二軸押出機（φ６５ｍｍ、Ｌ／Ｄ＝３３）を用いて、押出発泡ステップ４０を行った。押出発泡ステップ４０における二軸押出機のシリンダＣ５〜Ｃ９の温度は１１０〜１５０℃であり、金型温度は１７０〜１８０℃であった。押出発泡ステップ４０により、押出発泡体を得た。
【００３９】
【表１】
2015124290.tif 000003
【００４０】
（実験２〜７）
表１に示したこと以外は、実験１と同様にして、実験２〜７を行った。
【００４１】
（測定・評価）
実験１〜６では、押出発泡体の製造方法２によって押出発泡体が得られた。実験７では、押出発泡体が得られなかった。実験１〜６にて得られた押出発泡体に対し、以下の測定や評価を行った。各実験における測定結果や評価結果を表１に示す。
【００４２】
（成型加工性の評価）
得られた押出発泡体に対して目視観察を行い、以下の基準で評価した。
◎：押出ストランドの表面が非常に滑らかである。
○：押出ストランドの表面が滑らかである。
×：押出発泡体が得られず、評価ができなかった。
【００４３】
図２に示すとおり、実験２で得られた押出発泡体は、その押出ストランドの表面における凹凸が極めて小さいため、その表面は非常に滑らかであった。また、図３に示すとおり、実験３で得られた押出発泡体は、その押出ストランドの表面における凹凸が小さく、その表面は滑らかであった。さらに、実験２、３で得られた押出発泡体においては、口金から押し出された紐状体の融着部分がほとんど目立っていなかった。なお、実験１で得られた押出発泡体は、実験３で得られた押し出し発泡体と同様の傾向であり、実験４〜６で得られた押出発泡体は、実験２で得られた押し出し発泡体と同様の傾向であったため、実験１，４〜６で得られた押出発泡体の写真は割愛する。
【００４４】
（圧縮強度の測定）
JIS Z 0235（2002、包装用緩衝材料−評価試験方法）に従って、得られた押出発泡体の圧縮強度を測定した。
【００４５】
（抗菌性の評価）
JIS Z 2801（2010、抗菌加工製品−抗菌性試験方法・抗菌効果）に従って、得られた押出発泡体の抗菌活性値を算出した。そして、得られた抗菌活性値に基づいて、押出発泡体の抗菌性を、以下の基準に基づいて評価した。
◎：抗菌活性値が2.0以上
×：抗菌活性値が2.0未満
【００４６】
（臭気の測定）
ＪＴＥＴＣ（社団法人繊維評価技術協議会）に基づいて、得られた押出発泡体の臭気（減少率）を測定した。
【００４７】
（発泡倍率の測定）
比重測定より、得られた押出発泡体の発泡倍率を算出した。
【００４８】
本発明の押出発泡体は、改質剤（ポリテトラフルオロエチレンのアクリル変性体）を用いることにより、デンプンを主成分とする押出発泡が可能となり、結果として自然環境にやさしい押出発泡体を成型することができる（例えば、実験２と実験７）。また、本発明の押出発泡体は、表面が滑らかで抗菌性に優れ、圧縮強度も十分である（実験１〜６）。したがって、このような押出発泡体を成型加工し製造された発泡体容器、またはプラスチック製容器の中にボード状の該発泡体を敷設することにより、容器に収納された内容物を外的衝撃から保護するとともに、その抗菌特性によって雑菌による腐敗、腐蝕を抑えることができる。
【００４９】
尚、本発明は、上記した実施の形態に限定されるものではなく、本発明の要旨を逸脱しない範囲内において種々変更を加え得ることは勿論である。
【符号の説明】
【００５０】
２    押出発泡体の製造方法
１０    混合物調製ステップ
２０    発泡剤添加ステップ
３０    配合物調製ステップ
４０    押出発泡ステップ
【図１】
2015124290.tif 000004
【図２】
2015124290.tif 000005
【図３】
2015124290.tif 000006